(57)【要約】【課題】  ＣＶＤ−ＭｎＯｘをバリア膜に用いても歩留りの低下を抑制することが可能な半導体装置の製造方法を提供すること。【解決手段】  Ｎ層以上の銅、又は銅合金配線４、８を有し、これらＮ層の銅、又は銅合金配線４、８のバリア膜としてＣＶＤ−ＭｎＯｘ膜を使用する半導体装置の製造方法であって、第１層乃至第Ｎ−１層のＣＶＤ−ＭｎＯｘ膜３は、セルフリミットがかかる前に成膜を完了させ、第Ｎ層のＣＶＤ−ＭｎＯｘ膜７は、セルフリミットがかかるように成膜する。【選択図】図１Ｅ
2010212497.tif 000002
【特許請求の範囲】
【請求項１】
Ｎ層以上の銅、又は銅合金配線を有し、これらＮ層の銅、又は銅合金配線のバリア膜としてＣＶＤ−ＭｎＯｘ膜を使用する半導体装置の製造方法であって、
第１層乃至第Ｎ−１層のＣＶＤ−ＭｎＯｘ膜は、セルフリミットがかかる前に成膜を完了させ、
第Ｎ層のＣＶＤ−ＭｎＯｘ膜は、セルフリミットがかかるように成膜することを特徴とする半導体装置の製造方法。
【請求項２】
前記第Ｎ層のＣＶＤ−ＭｎＯｘ膜が、前記第１層乃至第Ｎ−１層のＣＶＤ−ＭｎＯｘ膜に、セルフリミットがかかるように成膜されることを特徴とする請求項１に記載の半導体装置の製造方法。
【請求項３】
前記Ｎ層の銅、又は銅合金配線を互いに絶縁する層間絶縁膜に、酸素を含む絶縁物が用いられていることを特徴とする請求項１又は請求項２に記載の半導体装置の製造方法。
【請求項４】
前記酸素を含む絶縁物が、酸化シリコン系の絶縁物であることを特徴とする請求項３に記載の半導体装置の製造方法。
【請求項５】
前記酸化シリコン系の絶縁物が、ＣＶＤ−ＳｉＯ２であることを特徴とする請求項４に記載の半導体装置の製造方法。
【発明の詳細な説明】
【技術分野】
【０００１】
この発明は、半導体装置の製造方法に係わり、特に、バリア膜の形成方法に関する。
【背景技術】
【０００２】
金属配線、例えば、銅（Ｃｕ）配線の新しいバリア膜として、特許文献１に記載されるように、酸化マンガン（ＭｎＯｘ）膜が検討されている。
【先行技術文献】
【特許文献】
【０００３】
【特許文献１】特開２００８−２０５１７７号公報
【発明の概要】
【発明が解決しようとする課題】
【０００４】
本件発明者等の研究によると、ＭｎＯｘ膜はＣＶＤ法を用いて形成できることが分かった。また、酸素源となるガスを意図的には供給せず、Ｍｎ源となるガスのみ供給する条件で形成したＣＶＤ−ＭｎＯｘ膜は、ＭｎＯｘとの親和力が大きい二酸化シリコン（ＳｉＯ２）膜上においては、セルフリミット的に連続膜状に成膜することが分かった。即ち、ＣＶＤ−ＭｎＯｘ膜は、セルフリミット時間が経過した後に成膜を続けても膜厚はほとんど増加しない。なお、酸素源は膜表面に存在する酸素原子またはＣＶＤ室内に存在する残留成分（Ｈ２Ｏ、Ｏ２など）と考えられる。
【０００５】
しかし、ＣＶＤ−ＭｎＯｘ膜は、Ｃｕ上にわずかに付着することも分かった。ＣＶＤ−ＭｎＯｘ膜はＣｕに比較して抵抗が高く、絶縁性である。このため、ＣＶＤ−ＭｎＯｘをバリア膜に用いると、ヴィア孔における導通不良等による歩留り低下が懸念される、という事情がある。
【０００６】
この発明は、上記事情に鑑みてなされたもので、ＣＶＤ−ＭｎＯｘをバリア膜に用いても歩留りの低下を抑制することが可能な半導体装置の製造方法を提供することを目的とする。
【課題を解決するための手段】
【０００７】
上記課題を解決するため、この発明の一態様に係る半導体装置の製造方法は、Ｎ層以上の銅、又は銅合金配線を有し、これらＮ層の銅、又は銅合金配線のバリア膜としてＣＶＤ−ＭｎＯｘ膜を使用する半導体装置の製造方法であって、第１層乃至第Ｎ−１層のＣＶＤ−ＭｎＯｘ膜は、セルフリミットがかかる前に成膜を完了させ、第Ｎ層のＣＶＤ−ＭｎＯｘ膜は、セルフリミットがかかるように成膜する。
【発明の効果】
【０００８】
この発明によれば、ＣＶＤ−ＭｎＯｘをバリア膜に用いても歩留りの低下を抑制することが可能な半導体装置の製造方法を提供できる。
【図面の簡単な説明】
【０００９】
【図１Ａ】第１の実施形態に係る半導体装置の製造方法の一例を示す断面図
【図１Ｂ】第１の実施形態に係る半導体装置の製造方法の一例を示す断面図
【図１Ｃ】第１の実施形態に係る半導体装置の製造方法の一例を示す断面図
【図１Ｄ】第１の実施形態に係る半導体装置の製造方法の一例を示す断面図
【図１Ｅ】第１の実施形態に係る半導体装置の製造方法の一例を示す断面図
【図１Ｆ】第１の実施形態に係る半導体装置の製造方法の一例を示す断面図
【図１Ｇ】第１の実施形態に係る半導体装置の製造方法の一例を示す断面図
【図２】ＣＶＤ−ＭｎＯｘのセルフリミットを示す図
【図３Ａ】比較例を示す断面図
【図３Ｂ】比較例を示す断面図
【図４】第１の実施形態に係る半導体装置の製造方法を実施するための酸化マンガン成膜装置の一例を概略的に示す断面図
【図５Ａ】第２の実施形態に係る半導体装置の製造方法の一例を示す断面図
【図５Ｂ】第２の実施形態に係る半導体装置の製造方法の一例を示す断面図
【図５Ｃ】第２の実施形態に係る半導体装置の製造方法の一例を示す断面図
【図５Ｄ】第２の実施形態に係る半導体装置の製造方法の一例を示す断面図
【図５Ｅ】第２の実施形態に係る半導体装置の製造方法の一例を示す断面図
【発明を実施するための形態】
【００１０】
以下、添付図面を参照して、この発明の実施の形態について説明する。この説明において、参照する図面全てにわたり、同一の部分については同一の参照符号を付す。
【００１１】
（第１の実施形態）
図１Ａ乃至図１Ｇは、この発明の第１の実施形態に係る半導体装置の製造方法の一例を示す断面図である。なお、図１Ａ乃至図１Ｇにおいては、半導体基板（例えば、シリコンウエハ）の図示は省略し、半導体基板上に形成された第１層層間絶縁膜より上にある構造を示している。
【００１２】
（第１層金属配線形成工程）
まず、図１Ａに示すように、第１層層間絶縁膜１に、フォトリソグラフィ技術を用いて第１層金属配線を埋め込むための凹部２を形成する。  
第１層層間絶縁膜の材質例としては、
シリコン（Ｓｉ）、及び酸素（Ｏ）を含む絶縁物（例えば、ＳｉＯｘ系膜）
シリコン（Ｓｉ）、酸素（Ｏ）、及び炭素（Ｃ）を含む絶縁物（例えば、ＳｉＯＣ系膜）
シリコン（Ｓｉ）、酸素（Ｏ）、及びフッ素（Ｆ）を含む絶縁物（例えば、ＳｉＯＦ系膜）
シリコン（Ｓｉ）、酸素（Ｏ）、炭素（Ｃ）、及び水素（Ｈ）を含む絶縁物（例えば、ＳｉＣＯＨ系膜）
等の酸素を含む絶縁物を挙げることができる。また、これらの絶縁物を含む複数の絶縁膜を積層させても良い。本例では、酸化シリコン（ＳｉＯｘ）系の絶縁物、例えば、ＣＶＤを用いて形成されたＣＶＤ−ＳｉＯ２膜とした。
【００１３】
次に、図１Ｂに示すように、ＣＶＤ法を用いて、凹部２を含む第１層層間絶縁膜１上に、第１層バリア膜３となるＣＶＤ酸化マンガン（以下ＣＶＤ−ＭｎＯｘ）膜を形成する。ＣＶＤ法を用いて形成されたＣＶＤ−ＭｎＯｘ膜は、図２に示すように、“セルフリミット”と呼ばれる性質を有しており、成膜時間に関わらず、ある膜厚以上には成長しない、という特徴を持つ。ＣＶＤ−ＭｎＯｘ膜は、４乃至６ｎｍが膜厚の限界値（以下セルフリミット膜厚と呼ぶ）であり、おおよそ１ｍｉｎの成膜時間でセルフリミット膜厚に達する。本例では、第１層バリア膜３の形成に際し、例えば、図２中の円Ａ内に示す成膜時間及び膜厚で成膜を完了させ、ＭｎＯｘ膜の膜厚ｔ１をセルフリミットがかからない膜厚、即ち、セルフリミット膜厚未満の膜厚とする。なお、酸化マンガンＣＶＤ装置の一例については後述する。
【００１４】
次に、図１Ｃに示すように、第１層バリア膜３上に、第１層金属配線４となる銅膜、又は銅を含む銅合金膜を形成する。次いで、化学的機械研磨（ＣＭＰ）法を用いて、銅、又は銅合金膜を研磨し、銅、又は銅合金膜を凹部２の内部に埋め込む。これにより、第１層金属配線４が形成される。なお、ＣＭＰの際に銅または銅合金膜を研磨した後、層間絶縁膜１の上部に形成された第１層バリア膜３も研磨除去するようにしても良い。
（第２層配線形成工程）
次に、図１Ｄに示すように、第１層層間絶縁膜１上、及び第１層金属配線４上に、第２層層間絶縁膜５を形成する。第２層層間絶縁膜５の材質例は、第１層層間絶縁膜１と同じで良く、本例では、ＣＶＤ−ＳｉＯ２膜とした。
【００１５】
次に、デュアルダマシン法を用いて、第２層層間絶縁膜５に、第１層金属配線４に達するヴィア孔６ａと第２層金属配線の形成パターンとされた溝６ｂとを有する凹部６を形成する。
【００１６】
次に、図１Ｅに示すように、ＣＶＤ法を用いて、凹部６を含む第２層層間絶縁膜５上に、第２層バリア膜７となるＣＶＤ−ＭｎＯｘ膜を形成する。上述したように、第１層バリア膜３となるＣＶＤ−ＭｎＯｘ膜は、セルフリミットがかかる前に成膜を完了させた。しかし、第２層バリア膜７となるＣＶＤ−ＭｎＯｘ膜は、セルフリミットがかかるように成膜され、その膜厚ｔ２は、セルフリミット膜厚とされる。例えば、第２層バリア膜７となるＣＶＤ−ＭｎＯｘ膜は、図２中の円Ｂ内に示す成膜時間及び膜厚で成膜を完了される。
【００１７】
Ｍｎを含む物質は、第２層層間絶縁膜５上だけでなく、第１層金属配線４上にもわずかに付着する。ここで、Ｍｎを含む物質は、酸素を含む絶縁物、本例では第１層層間絶縁膜１や第２層層間絶縁膜５を構成するＣＶＤ−ＳｉＯ２と親和力が高い。しかも、第１層金属配線４上に付着したＭｎを含む物質は、第１層金属配線４を構成する金属の結晶粒界中、本例では銅、又は銅合金の結晶粒界中に入り込み、第１層金属配線４中を拡散する。そして、Ｍｎを含む物質は、結晶粒界中を、酸素を含む絶縁物に引き寄せられるように、酸素を含む絶縁物に向かって移動する。本例では、Ｍｎを含む物質は、凹部２の周囲にある第１層層間絶縁膜１に向かって第１層金属配線４の結晶粒界中を移動する。凹部２の周囲には、第１層バリア膜３がある。第１層バリア膜３は、上述したようにセルフリミット膜厚未満である。このため、第１層バリア膜３に到達したＭｎを含む物質は、第１層バリア膜３を、セルフリミット膜厚に向かってさらに成長させる。やがて、第１層バリア膜３は、図１Ｆに示すように、セルフリミット膜厚に達する。第１層バリア膜３が、セルフリミット膜厚に達すると、Ｍｎを含む物質は、第１層金属配線４を構成する金属の結晶粒界中にほとんど入り込まない。第１層バリア膜３が、セルフリミット膜厚に達した時点で、第２層バリア膜７となるＣＶＤ−ＭｎＯｘ膜の成膜を完了させる。
【００１８】
この後、図１Ｇに示すように、第２層バリア膜７上に、第２層金属配線８となる銅膜、又は銅を含む銅合金膜を形成する。次いで、化学的機械研磨（ＣＭＰ）法を用いて、銅、又は銅合金膜を研磨し、銅、又は銅合金膜を凹部６の内部に埋め込む。これにより、第２層金属配線８が形成される。
【００１９】
このような第１の実施形態に係る半導体装置の製造方法であると、次のような利点を得ることができる。
【００２０】
図３Ａ及び図３Ｂは比較例を示す断面図である。
【００２１】
図３Ａ及び図３Ｂに示す比較例は、第１層バリア膜３の膜厚ｔ１、及び第２層バリア膜７の膜厚ｔ２の双方を、セルフリミット膜厚で形成する。
【００２２】
この場合には、第１層バリア膜３は、既にセルフリミット膜厚となっているから、第１層金属配線４上に付着したＭｎを含む物質は、第１層金属配線４を構成する金属の結晶粒界中にほとんど入り込まない。即ち、第２層バリア膜７の成膜中、Ｍｎを含む物質は、第１層金属配線４中をほとんど拡散しない。このため、図３Ａに示すように、第２層バリア膜７の成膜に使用されたＭｎを含む物質は、第１層金属配線４上に付着して、ＣＶＤ−ＭｎＯｘ膜を形成する（図中の円Ｃ参照）。
【００２３】
図３Ａに示す状態で、第２層金属配線８を形成すると、第１層金属配線４と第２層金属配線８との間に、銅、又は銅合金よりも抵抗値が高いＣＶＤ−ＭｎＯｘ膜が介在することになる。このため、ヴィア孔６ａにおける導通不良等を起こす可能性が生じる。
【００２４】
対して、第１の実施形態によれば、第１層バリア膜３がセルフリミット膜厚に達していないので、第２層バリア膜７の成膜中、Ｍｎを含む物質は、第１層金属配線４を構成する金属の結晶粒界中に入り込む。このため、図１Ｅに示したように、第２層バリア膜７の成膜に使用されたＭｎを含む物質は、第１層金属配線４中を拡散して、第１層バリア膜３を成長させる。つまり、第１層金属配線４上に付着したＭｎを含む物質は、第１層バリア膜３の成長のために消費される。このため、第１の実施形態は、第１層金属配線４上に付着するＭｎを含む物質を、図３Ａ及び図３Ｂに示す比較例に比較して少なくすることができる。しかも、第１層バリア膜３がセルフリミット膜厚に達した時点で、第２層バリア膜７の成膜を完了させるようにすると、と、第１層金属配線４上に付着したＭｎを含む物質は、ほとんど無い状態にすることもできる。
【００２５】
従って、第１の実施形態によれば、比較例に比較して、ヴィア孔６ａにおける導通不良等を起こす可能性を軽減でき、ＣＶＤ−ＭｎＯｘをバリア膜に用いても歩留りの低下を抑制することが可能な半導体装置の製造方法を得ることができる。
【００２６】
しかも、第１の実施形態によれば、第１層バリア膜３、及び第２層バリア膜７の双方ともが、セルフリミット膜厚、即ち、最大の膜厚である。このため、第１層金属配線４、及び第２層金属配線８の双方からのＣｕの拡散を防ぐバリア性も高い、という利点も得ることができる。
【００２７】
（装置構成）
次に、酸化マンガン成膜装置（酸化マンガンＣＶＤ装置）の一例を説明する。
【００２８】
図４は、第１の実施形態に係る半導体装置の製造方法の一例の実施に使用することが可能な酸化マンガン成膜装置の一例を概略的に示す断面図である。
【００２９】
図４に示すように、酸化マンガンＣＶＤ装置１００は、真空チャンバをなす処理容器１０１を有する。この処理容器１０１内にはウエハＷを水平に載置するための載置台１０２が設けられている。載置台１０２内にはウエハの温調手段となるヒータ１０２ａが設けられている。また、載置台１０２には昇降機構１０２ｂにより昇降自在な３本の昇降ピン１０２ｃ（便宜上２本のみ図示）が設けられており、この昇降ピン１０２ｃを介して図示せぬウエハ搬送手段と載置台１０２との間でウエハＷの受け渡しが行われる。
【００３０】
処理容器１０１の底部には排気管１０３の一端側が接続され、この排気管１０３の他端側には真空ポンプ１０４が接続されている。処理容器１０１の側壁には、ゲートバルブＧにより開閉される搬送口１０５が形成されている。
【００３１】
処理容器１０１の天井部には載置台１０２に対向するガスシャワーヘッド１０６が設けられている。ガスシャワーヘッド１０６はガス室１０６ａを備え、ガス室１０６ａに供給されたガスはガス供給孔１０７ａから処理容器１０１内に供給される。
【００３２】
また、ガスシャワーヘッド１０６にはマンガンを含む有機化合物の蒸気をガス室１０６ａに導入するためのＭｎ原料ガス供給配管系１０８ａが接続されている。Ｍｎ原料ガス供給配管系１０８ａは原料ガス供給路１０９ａを備え、この原料ガス供給路１０９ａの上流側には原料貯留部１１３が接続されている。
【００３３】
原料貯留部１１３にはマンガンを含む有機化合物、例えば（ＥｔＣｐ）２Ｍｎ（ビスエチルシクロペンタジエニルマンガン）が液体の状態で貯留されている。また原料貯留部１１３には加圧部１１４が接続されており、この加圧部１１４から供給されたＨｅやＡｒガス等によって原料貯留部１１３内を加圧することにより（ＥｔＣｐ）２Ｍｎをガスシャワーヘッド１０６に向けて押し出すことができるようになっている。
【００３４】
また、原料ガス供給路１０９ａには液体マスフローコントローラやバルブを含む流量調整部１１５及び（ＥｔＣｐ）２Ｍｎを気化するためのベーパライザ１１６が上流側からこの順に介設されている。ベーパライザ１１６はキャリアガス供給源１１７から供給されたキャリアガスであるＨ２ガスと接触混合させて（ＥｔＣｐ）２Ｍｎを気化させ、ガス室１０６ａに供給する役割を果たす。
【００３５】
なお、図４中の１１８は後述する制御部１１２からの制御信号を受けて、キャリアガスの流量を調整し、ガス室１０６ａへのマンガンを含む有機化合物の蒸気の給断を制御する流量調整部である。
【００３６】
制御部１１２は、プログラム、メモリ、ＣＰＵからなるデータ処理部等を備えており、プログラムには制御部１１２から酸化マンガンＣＶＤ装置１００の各部に制御信号を送り、ステップを進行させるように命令（各ステップ）が組み込まれている。また、例えば、メモリには処理圧力、処理温度、処理時間、ガス流量または電力値等の処理パラメータの値が書き込まれる領域を備えており、ＣＰＵがプログラムの各命令を実行する際、これらの処理パラメータが読み出され、そのパラメータ値に応じた制御信号が、酸化マンガンＣＶＤ装置１００の各部位に送られることになる。このプログラム（処理パラメータの入力操作や表示に関するプログラムも含む）は、コンピュータ記憶媒体、例えば、フレキシブルディスク、コンパクトディスク、ハードディスク、ＭＯ（光磁気ディスク）等の記憶部７５Ａに格納されて制御部１１２にインストールされる。
【００３７】
このような酸化マンガンＣＶＤ装置１００によれば、マンガンを含む有機化合物の蒸気、例えば、（ＥｔＣｐ）２Ｍｎの蒸気を供給することで、ウエハＷの表面上に、バリア膜となる酸化マンガン膜を形成することができる。
【００３８】
また、酸化マンガンＣＶＤ装置１００は、マンガンを含む有機化合物として（ＥｔＣｐ）２Ｍｎ［＝Ｍｎ（Ｃ２Ｈ５Ｃ５Ｈ４）２］を用いたが、マンガンを含む有機化合物としては、（ＥｔＣｐ）２Ｍｎの他、
Ｃｐ２Ｍｎ［＝Ｍｎ（Ｃ５Ｈ５）２］
（ＭｅＣｐ）２Ｍｎ［＝Ｍｎ（ＣＨ３Ｃ５Ｈ４）２］
（ｉ−ＰｒＣｐ）２Ｍｎ［＝Ｍｎ（Ｃ３Ｈ７Ｃ５Ｈ４）２］
（ｔ−ＢｕＣｐ）２Ｍｎ［＝Ｍｎ（Ｃ４Ｈ９Ｃ５Ｈ４）２］
Ｍｎ（ＤＭＰＤ）（ＥｔＣｐ）［＝Ｍｎ（Ｃ７Ｈ１１Ｃ２Ｈ５Ｃ５Ｈ４）］
（（ＣＨ３）５Ｃｐ）２Ｍｎ［＝Ｍｎ（（ＣＨ３）５Ｃ５Ｈ４）２］よりなる群から選択される１以上の有機化合物を用いることもできる。
【００３９】
（第２の実施形態）
第１の実施形態では、多層の銅、又は銅合金配線の層数が２層の例を示したが、３層以上の銅、又は銅合金配線を有する半導体装置にも適用することができる。  
以下、３層以上の例として、３層の銅、又は銅合金配線を有する半導体装置の製造方法を、第２の実施形態として説明する。
【００４０】
図５Ａ乃至図５Ｅは、この発明の第２の実施形態に係る半導体装置の製造方法の一例を示す断面図である。なお、図５Ａ乃至図５Ｅにおいては、半導体基板（例えば、シリコンウエハ）の図示は省略し、半導体基板上に形成された第１層層間絶縁膜より上にある構造を示している。
【００４１】
（第１層、第２層金属配線形成工程）
まず、図５Ａに示すように、例えば、第１の実施形態において説明した製造方法に従って、第１層金属配線４、及び第２層金属配線８まで形成する。ただし、第１層バリア膜３の膜厚ｔ１、及び第２層バリア膜７の膜厚ｔ２の双方とも、セルフリミット膜厚未満とする。
【００４２】
（第３層配線形成工程）
次に、図５Ｂに示すように、第２層層間絶縁膜５上、及び第２層金属配線８上に、第３層層間絶縁膜９を形成する。第３層層間絶縁膜９の材質例は、第１の実施形態において説明した第１層層間絶縁膜１及び第２層層間絶縁膜５と同じで良い。本例では、ＣＶＤ−ＳｉＯ２膜とした。
【００４３】
次に、デュアルダマシン法を用いて、第３層層間絶縁膜９に、第２層金属配線８に達するヴィア孔１０ａと第３層金属配線の形成パターンとされた溝１０ｂとを有する凹部１０を形成する。
【００４４】
次に、図５Ｃに示すように、ＣＶＤ法を用いて、凹部１０を含む第３層層間絶縁膜９上に、第３層バリア膜１１となるＣＶＤ−ＭｎＯｘ膜を形成する。上述したように、第１層バリア膜３、及び第２層バリア膜７となるＣＶＤ−ＭｎＯｘ膜の膜厚ｔ１、ｔ２は、本例ではそれぞれセルフリミット膜厚未満とした。しかし、第３層バリア膜１１となるＣＶＤ−ＭｎＯｘ膜の膜厚ｔ３は、セルフリミット膜厚とする。第３層バリア膜１１となるＣＶＤ−ＭｎＯｘ膜の成膜中、Ｍｎを含む物質は、第３層層間絶縁膜９上だけでなく、第２層金属配線８上にも付着する。しかし、第１の実施形態において説明したように、第２層金属配線８上に付着したＭｎを含む物質は、第２層金属配線８中に拡散し、セルフリミット膜厚未満の第２層バリア膜７及び第１層バリア膜３を成長させる。
【００４５】
図５Ｄに示すように、第１層バリア膜３及び第２層バリア膜７の膜厚がセルフリミット膜厚に達すると、Ｍｎを含む物質は、第１層金属配線４及び第２層金属配線８中を拡散しなくなる。このように第１層バリア膜３及び第２層バリア膜７の膜厚がそれぞれセルフリミット膜厚に達した時点で、第３層バリア膜１１となるＣＶＤ−ＭｎＯｘ膜の成膜を完了させる。
【００４６】
この後、図５Ｅに示すように、第３層バリア膜１１上に、第３層金属配線１２となる銅膜、又は銅を含む銅合金膜を形成する。次いで、化学的機械研磨（ＣＭＰ）法を用いて、銅、又は銅合金膜を研磨し、銅、又は銅合金膜を凹部１０の内部に埋め込む。これにより、第３層金属配線１２が形成される。
【００４７】
このような第２の実施形態に係る半導体装置の製造方法においても、第１の実施形態と同様の利点を得ることができる。
【００４８】
また、本第２の実施形態によって説明されたように、この発明に係る半導体装置の製造方法は、Ｎ層以上の銅、又は銅合金配線を有し、これらＮ層の銅、又は銅合金配線のバリア膜としてＣＶＤ−ＭｎＯｘ膜を使用する半導体装置の全般に適用することができる。そして、この発明に係る半導体装置の製造方法は、第１層乃至第Ｎ−１層のＣＶＤ−ＭｎＯｘ膜は、セルフリミットがかかる前に成膜を完了させ、第Ｎ層のＣＶＤ−ＭｎＯｘ膜は、セルフリミットがかかるように成膜する、と一般化することができる。
【００４９】
以上、この発明をいくつかの実施形態に従って説明したが、この発明は上記実施形態に限定されるものではなく、発明の趣旨を逸脱しない範囲で適宜変形することが可能である。
【００５０】
例えば、上記実施形態では、バリア膜３、７、１１を、マンガンを含む有機化合物の蒸気を供給しつつウエハを加熱するいわゆる熱ＣＶＤ法により形成しているが、プラズマＣＶＤ法や光ＣＶＤ法による形成を行ってもよい。
【００５１】
なお、第２層配線及び第３層配線はデュアルダマシン法を用いてヴィア孔と溝の両方を有する凹部を形成する例で説明したが、シングルダマシン法を用いてヴィア孔または溝のどちらか一方のみを有する凹部を形成するようにして、半導体装置を製造しても良い。この場合、ヴィア孔のバリア膜及び溝のバリア膜の両方にＣＶＤ−ＭｎＯｘを適用することが可能である。その場合、銅または銅合金配線の層数はヴィア孔、溝それぞれに対して１層として考えればよい。デュアルダマシンで１層と計算した配線は、シングルダマシンでは２層と計算する。
【符号の説明】
【００５２】
１…第１層層間絶縁膜、２…凹部、３…第１層バリア膜、４…第１層金属配線、５…第２層層間絶縁膜、６…凹部、７…第２層バリア膜、８…第２層金属配線、９…第３層層間絶縁膜、１０…凹部、１１…第３層バリア膜、１２…第３層金属配線。
【図１Ａ】
2010212497.tif 000003
【図１Ｂ】
2010212497.tif 000004
【図１Ｃ】
2010212497.tif 000005
【図１Ｄ】
2010212497.tif 000006
【図１Ｅ】
2010212497.tif 000007
【図１Ｆ】
2010212497.tif 000008
【図１Ｇ】
2010212497.tif 000009
【図２】
2010212497.tif 000010
【図３Ａ】
2010212497.tif 000011
【図３Ｂ】
2010212497.tif 000012
【図４】
2010212497.tif 000013
【図５Ａ】
2010212497.tif 000014
【図５Ｂ】
2010212497.tif 000015
【図５Ｃ】
2010212497.tif 000016
【図５Ｄ】
2010212497.tif 000017
【図５Ｅ】
2010212497.tif 000018